(57)【要約】  本明細書では、少なくとも１つの（メタ）アクリレートモノマーまたはオリゴマーと、縮合された少なくとも３つの環を有する多環式部分を含む少なくとも１つの単官能性（メタ）アクリレートモノマーとを含んでいてもよい組成物が開示される。組成物は、該組成物を硬化可能にするための開始剤系を含んでいてもよい。組成物は、約３０重量％から約７０重量％の量で、ａ）およびｂ）成分の両方を含んでいてもよい。本明細書に記載の組成物は、粘度、靭性、引張強度および引張伸びなどの特性に関して有利である。有利な特性のために、組成物は、コーティング、接着剤、シーラント、インクおよびステレオリソグラフィを含む広範な用途に使用可能である。組成物は、周囲温度で液体であり、伸びなどの他の特性を犠牲にすることなく、高いガラス転移温度Ｔｇを付与する。組成物の使用方法も本明細書に記載される。【特許請求の範囲】
【請求項１】
ａ）少なくとも１つの（メタ）アクリレートモノマーまたはオリゴマー；
ｂ）縮合された少なくとも３つの環を有する多環式部分を含む少なくとも１つの単官能性（メタ）アクリレートモノマー
を含み、
ａ）およびｂ）が異なる
硬化性組成物。
【請求項２】
前記ｂ）少なくとも１つの単官能性（メタ）アクリレートモノマーが、トリシクロ（ｔｒｉｃｙｃｌｅ）−［３，２，１，０］−デカンを含む、請求項１に記載の硬化性組成物。
【請求項３】
前記ｂ）少なくとも１つの単官能性（メタ）アクリレートモノマーが、トリシクロデシル基またはジシクロペンタジエニル基またはその誘導体を含む、請求項１に記載の硬化性組成物。
【請求項４】
前記ｂ）少なくとも１つの単官能性（メタ）アクリレートモノマーが、トリシクロデカンメタノールのモノメタクリレート、トリシクロデカンジメタノールのモノメタクリレート、ジシクロペンタジエニルのモノメタクリレートおよびこれらの組み合わせからなる群から選択される、請求項１に記載の硬化性組成物。
【請求項５】
前記ａ）少なくとも１つの（メタ）アクリレートモノマーまたはオリゴマーが、多官能性モノマーの（メタ）アクリレート、多官能性オリゴマーの（メタ）アクリレート、単官能性モノマーの（メタ）アクリレート、単官能性オリゴマーの（メタ）アクリレートおよびこれらの組み合わせからなる群から選択される、請求項１から４のいずれか一項に記載の硬化性組成物。
【請求項６】
前記組成物が、ｄ）少なくとも７個の炭素原子を有する二環式基を有する少なくとも１つの（メタ）アクリル化モノマーをさらに含む、請求項１から５のいずれか一項に記載の硬化性組成物。
【請求項７】
前記組成物が、放射線硬化性、電子ビーム硬化性、過酸化物硬化性、熱硬化性またはこれらの組み合わせからなる群から選択される技術によって硬化可能である、請求項１から６のいずれか一項に記載の硬化性組成物。
【請求項８】
前記組成物が、ｃ）少なくとも１つの開始剤系、特に少なくとも１つの光開始剤または少なくとも１つのフリーラジカル開始剤を含む、請求項１から７のいずれか一項に記載の硬化性組成物。
【請求項９】
前記ｂ）少なくとも１つの単官能性（メタ）アクリレートモノマーが、トリシクロデカンメタノールモノアクリレート、および任意に３，３，５−トリメチルシクロヘキサノールアクリレート、ｔｅｒｔ-ブチルシクロヘキサノールアクリレート、イソボルニルアクリレート、トリシクロデカンジメタノールジアクリレート、２−フェノキシエチルアクリレート、環式トリメチロールプロパンホルマールアクリレート、トリメチロールプロパントリアクリレート、ペンタエリスリトールトリアクリレート、トリアリルイソシアヌレートトリアクリレート、２−（２−エトキシエトキシ）エチルアクリレート、イソデシルアクリレート、ポリ（エチレングリコール）ジアクリレートおよびこれらの組み合わせからなる群から選択される少なくとも１つの化合物を含む、請求項１から８のいずれか一項に記載の硬化性組成物。
【請求項１０】
前記ａ）少なくとも１つの（メタ）アクリレートモノマーまたはオリゴマーが、前記組成物中に約３０から７０重量％で存在し、前記ｂ）少なくとも１つの単官能性（メタ）アクリレートモノマーが、前記組成物中に約３０重量％から約７０重量％で存在する、請求項１から９のいずれか一項に記載の硬化性組成物。
【請求項１１】
前記組成物が、４０００ｍＰａ．ｓ（ｃＰ）未満、または３５００ｍＰａ．ｓ（ｃＰ）未満、または３０００ｍＰａ．ｓ（ｃＰ）未満、または２５００ｍＰａ．ｓ（ｃＰ）未満の粘度を有する、請求項１から１０のいずれか一項に記載の硬化性組成物。
【請求項１２】
前記ａ）少なくとも１つの（メタ）アクリレートオリゴマーが、約１．１から約１．９個の（メタ）アクリレートまたは約１．２から約１．８個の（メタ）アクリレートの平均官能基数を有する、請求項１から１０のいずれか一項に記載の硬化性組成物。
【請求項１３】
単官能性および／または多官能性モノマー、湿潤剤、艶消し剤、着色剤（例えば染料または顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤またはレオロジー剤およびこれらの組み合わせからなる群から選択される化合物をさらに含む、請求項１から１２のいずれか一項に記載の硬化性組成物。
【請求項１４】
硬化性コーティング、硬化性接着剤、硬化性シーラント、硬化性インクまたは硬化性ステレオリソグラフィまたは硬化性３Ｄ印象組成物である、請求項１から１３のいずれか一項に記載の硬化性組成物。
【請求項１５】
請求項１から１４のいずれか一項に記載の硬化性組成物を硬化させて得られる硬化組成物。
【請求項１６】
請求項１５に記載の硬化組成物を含む硬化物品。
【請求項１７】
コーティング、接着剤、シーラント、インク、またはステレオリソグラフィによって作製された三次元（３Ｄ）物品、または３Ｄ印象によって作製された３Ｄ物品から選択される、請求項１６に記載の硬化物品。
【請求項１８】
請求項１から１４のいずれか一項に記載の硬化性組成物から得られる３Ｄ印象。
【請求項１９】
−請求項１から１５のいずれか一項に記載の硬化性組成物を基材に付与する工程；および
−特に可視放射線、ＵＶ放射線、ＬＥＤ放射線、電子ビーム放射線への暴露、または化学物質への暴露によって、得られた基材を硬化させる工程
を含む、基材をコーティングする方法。
【請求項２０】
前記付与が、噴霧、ナイフコーティング、ローラコーティング、キャスティング、ドラムコーティング、浸漬およびこれらの組み合わせによる基材への付与を含む、請求項１９に記載の方法。
【請求項２１】
コーティング、接着剤、シーラント、インク、特にインクジェット印刷用またはマルチジェット印刷用のインク、ステレオリソグラフィ、三次元物品または三次元印象、特にボトムアップまたはトップダウンの３Ｄ印刷のための三次元印象、デジタル印刷および添加物製造における、請求項１から１６のいずれか一項に記載の硬化性組成物の使用。
【請求項２２】
ボトムアップまたはトップダウン３Ｄ印刷のための三次元印象における、またはステレオリソグラフィにおける、またはインクジェット印刷用またはマルチジェット印刷用のインクにおける、またはデジタル印刷における（使用）、請求項１から１６のいずれか一項に記載の硬化性組成物の使用。
【発明の詳細な説明】
【技術分野】
【０００１】
本明細書に記載の実施形態は、少なくとも１つの単官能性アクリレートを含む硬化性組成物に関する。本明細書に記載の実施形態はまた：ａ）少なくとも１つの（メタ）アクリレートモノマーまたはオリゴマー、およびｂ）縮合された少なくとも３つの環を有する多環式部分を含む少なくとも１つの単官能性（メタ）アクリレートモノマーを含む硬化性組成物に関し、ａ）およびｂ）は異なる。硬化性組成物は、成分ａ）を約９０重量％から約１０重量％の範囲および成分ｂ）を約１０重量％から約９０重量％の範囲で含んでいてもよい。本明細書に記載の硬化性組成物は、粘度、靭性、引張強度および引張伸びなどの特性に関して有利である。有利な特性のために、本明細書に記載の硬化性組成物の実施形態は、コーティング、接着剤、シーラント、インクおよびステレオリソグラフィを含む広範な用途に使用可能である。
【背景技術】
【０００２】
単官能性アクリレートが架橋密度に寄与しないことは、ポリマー化学において周知である。結果として、組成物中に含まれる場合には、単官能性アクリレートの架橋密度への寄与の欠如は、組成物の粘度、靭性および引張強度の低下をもたらす。単官能性アクリレートの架橋密度への寄与の欠如はまた、組成物の引張伸びの増加をもたらし得る。
【発明の概要】
【発明が解決しようとする課題】
【０００３】
従って、このような挙動から逸脱し、粘度、靭性、引張強度および引張伸びなどの特性に関して少なくとも満足する結果を示す単官能性アクリレートを含む組成物が必要とされている。
【課題を解決するための手段】
【０００４】
本明細書に記載の単官能性アクリレートを含む硬化性組成物の実施形態は、単官能性アクリレートを含む既知の組成物に関連する欠点の少なくとも幾つかを克服する。
【０００５】
実施形態において、ａ）少なくとも１つの（メタ）アクリレートモノマーまたはオリゴマーおよびｂ）縮合された少なくとも３つの環を有する多環式部分を含む少なくとも１つの単官能性（メタ）アクリレートモノマーを含む硬化性組成物が記載されている。実施形態において、成分ａ）およびｂ）は、好ましくは互いに異なり、同じではない。
【０００６】
実施形態では、前記ａ）少なくとも１つの（メタ）アクリレートモノマーまたはオリゴマーは、多官能性モノマー（メタ）アクリレート、多官能性オリゴマー（メタ）アクリレート、単官能性モノマー（メタ）アクリレート、単官能性オリゴマー（メタ）アクリレートおよびこれらの組み合わせからなる群から選択される。好ましい実施形態において、前記ａ）少なくとも１つの（メタ）アクリレートモノマーまたはオリゴマーは、ウレタンアクリレート、ポリエステルアクリレート、エポキシアクリレートおよびこれらの組み合わせからなる群から選択される。
【０００７】
特定の実施形態では、前記ｂ）少なくとも１つの単官能性（メタ）アクリレートモノマーは、トリシクロデカンメタノールのモノメタクリレート、トリシクロデカンジメタノールのモノメタクリレート、ジシクロペンタジエニルのモノメタクリレートおよびこれらの組み合わせからなる群から選択される。実施形態において、前記ｂ）少なくとも１つの単官能性（メタ）アクリレートモノマーは、トリシクロ−［３，２，１，０］−デカンを含む。別の実施形態において、前記ｂ）少なくとも１つの単官能性（メタ）アクリレートモノマーは、トリシクロデシル基またはジシクロペンタジエニル基またはこの誘導体を含む。
【０００８】
実施形態において、前記ｂ）少なくとも１つの単官能性（メタ）アクリレートモノマーは、トリシクロデカンメタノールモノアクリレート（「ＴＣＤＭＡ」）、および任意に３，３，５−トリメチルシクロヘキサノールアクリレート、ｔｅｒｔ-ブチルシクロヘキサノールアクリレート、イソボルニルアクリレート、トリシクロデカンジメタノールジアクリレート（「ＴＣＤＭＤＡ」）、２−フェノキシエチルアクリレート、環式トリメチロールプロパンホルマールアクリレート、トリメチロールプロパントリアクリレート、ペンタエリスリトールトリアクリレート、トリアリルイソシアヌレートトリアクリレート（「ＴＡＩＣＴＡ」）、２−（２−エトキシエトキシ）エチルアクリレート、イソデシルアクリレート（ＩＤＡ）、ポリ（エチレングリコール）ジアクリレートおよびこれらの組み合わせからなる群から選択される少なくとも１つの化合物を含む。
【０００９】
実施形態では、前記ａ）少なくとも１つの（メタ）アクリレートモノマーまたはオリゴマーは、組成物中に約３０重量％から約７０重量％で存在し、前記ｂ）少なくとも１つの単官能性（メタ）アクリレートモノマーは、組成物中に約３０重量％から約７０重量％で存在する。本明細書で使用される場合には、重量パーセントは、１００（または１００％）に等しい全組成物における割合／重量パーセントである。実施形態において、組成物は、ｃ）少なくとも７個の炭素原子、または少なくとも１０個の炭素原子の二環式基を有する少なくとも１つの（メタ）アクリル化モノマーを含む。
【００１０】
本発明の前記硬化性組成物は、放射線硬化性、電子ビーム硬化性、過酸化物硬化性、熱硬化性またはこれらの組み合わせからなる群から選択される技術によって硬化可能である。
【００１１】
実施形態において、組成物は、特に少なくとも１つの光開始剤または少なくとも１つのフリーラジカル開始剤を含む（包含する）少なくとも１つの開始剤系を含む。
【００１２】
実施形態において、組成物は、少なくとも１つの光開始剤を含み、放射エネルギーで硬化可能であり、ここで、前記光開始剤は、α−ヒドロキシケトン、フェニルグリオキシレート、ベンジルジメチルケタール、α−アミノケトン、モノアシルホスフィン、ビスアシルホスフィン、ホスフィンオキシド、メタロセン、およびこれらの組み合わせからなる群から選択されてもよい。実施形態において、少なくとも１つの光開始剤は、１−ヒドロキシ−シクロヘキシル−フェニル−ケトンであってもよい。
【００１３】
実施形態では、組成物はいかなる開始剤も含まず、電子ビームエネルギーで硬化可能である。実施形態において、組成物は、少なくとも１つのフリーラジカル開始剤および／または促進剤を含み、化学的に硬化可能である。前記少なくとも１つのフリーラジカル開始剤は、過酸化物および／または過酸化水素を含んでいてもよく、促進剤は、少なくとも１つの第３級アミンおよび／または金属塩に基づく他の還元剤を含んでいてもよい。
【００１４】
実施形態において、組成物は、回転カップおよびボブ（ｂｏｂ）ブルックフィールド粘度計を用いて、４０００ｍＰａ．ｓ（ｃＰ）未満、または３５００ｍＰａ．ｓ（ｃＰ）未満、または３０００ｍＰａ．ｓ未満、または２５００ｍＰａ．ｓ（ｃＰ）未満の２５℃での粘度を有する。この方法は、実施例の導入部で指定したものと同じである。
【００１５】
実施形態では、前記ａ）少なくとも１つの（メタ）アクリレートオリゴマーは、約１．１から約１．９の（メタ）アクリレートまたは約１．２から約１．８の（メタ）アクリレートの平均官能基数（ａｖｅｒａｇｅ  ｉｎ  ｎｕｍｂｅｒ−ｆｕｎｃｔｉｏｎａｌｉｔｙ）を有する。本発明の硬化性組成物は、単官能性および／または多官能性モノマー、湿潤剤、艶消し剤、着色剤（例えば染料または顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤またはレオロジー剤およびこれらの組み合わせからなる群から選択される化合物をさらに含んでいてもよい。
【００１６】
より詳細には、本発明による上記で定義したこの硬化性組成物は、硬化性コーティング、硬化性接着剤、硬化性シーラント、硬化性インクまたは硬化性ステレオリソグラフィまたは硬化性３Ｄ印象組成物である。
【００１７】
本発明はまた：
ａ）少なくとも１つの（メタ）アクリレートモノマーまたはオリゴマー；
ｂ）縮合された少なくとも３つの環を有する多環式部分を含む少なくとも１つの単官能性（メタ）アクリレートモノマー；
および
ｃ）少なくとも１つの開始剤系
を含む硬化性組成物をカバーする。
【００１８】
組成物の開始剤系および成分ａ）およびｂ）は、より詳細には上記で定義した通りである。
【００１９】
これはまた：
ａ）少なくとも１つの（メタ）アクリレートモノマーまたはオリゴマー；
ｂ）縮合された少なくとも３つの環を有する多環式部分を含む少なくとも１つの単官能性（メタ）アクリレートモノマー；
ならびに
ｃ）任意、光開始剤、フリーラジカル開始剤、促進剤、単官能性および／または多官能性モノマー、湿潤剤、艶消し剤、着色剤（例えば、染料、顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤、レオロジー剤など、およびこれらの組み合わせからなる群から選択される化合物
からなる硬化性組成物をカバーする。
【００２０】
本発明の別の主題は、上記で定義されたような本発明の前記硬化性組成物を硬化させて得られる硬化組成物である。
【００２１】
また、上記で定義された前記硬化組成物を含む物品（または硬化物品）も本発明によってカバーされる主題である。より具体的には、前記物品は、コーティング、接着剤、シーラント、インク、またはステレオリソグラフィによって作製された三次元（３Ｄ）物品、または３Ｄ印象によって作製された３Ｄ物品から選択される。
【００２２】
本発明に従って上記で定義されたような硬化性組成物から得られる３Ｄ印象も本発明の一部である。
【００２３】
実施形態では、本明細書に記載の組成物で基材をコーティングする方法は：
ｉ）本発明に従って上記で定義されたような硬化性組成物を前記基材に付与する工程、
ｉｉ）得られた基材を、特に可視放射線、ＵＶ放射線、ＬＥＤ放射線、電子ビーム放射線への暴露、または化学薬品への暴露によって硬化させる工程
を含む。
【００２４】
特定の実施形態では、組成物は、噴霧、ナイフコーティング、ローラコーティング、キャスティング、ドラムコーティング、浸漬およびこれらの組み合わせによって付与されてもよい。
【００２５】
コーティング、接着剤、シーラント、インク、三次元物品のためのステレオリソグラフィ、または三次元印象における、本発明による上記で定義されたような硬化性組成物の使用も本発明の一部である。具体的な特定の使用は、三次元印象におけるものである。
【００２６】
実施形態では、コーティング、接着剤、シーラント、インク、三次元物品のためのステレオリソグラフィまたは三次元印象は、本明細書に記載の組成物から調製されてもよい。実施形態において、硬化生成物は、本明細書に記載の組成物から作製され得るか、または調製され得る。実施形態では、コーティング、接着剤、シーラント、インク、三次元物品のためのステレオリソグラフィまたは三次元印象において、本明細書に記載の組成物を使用してもよい。実施形態では、本明細書に記載の組成物は、硬化されて、そしてコーティング、接着剤、シーラント、インク、ステレオリソグラフ、または三次元印象に含まれてもよい。
【００２７】
実施形態において、ａ）少なくとも１つの（メタ）アクリレートモノマーまたはオリゴマー、ｂ）縮合された少なくとも３つの環を有する多環式部分を含む少なくとも１つの単官能性（メタ）アクリレートモノマー；およびｃ）少なくとも１つの開始剤系を含む組成物が記載される。
【００２８】
実施形態において、ａ）少なくとも１つの（メタ）アクリレートモノマーまたはオリゴマー；ｂ）縮合された少なくとも３つの環を有する多環式部分を含む少なくとも１つの単官能性（メタ）アクリレートモノマー；ならびにｃ）任意に、光開始剤、フリーラジカル開始剤、促進剤、単官能性および／または多官能性モノマー、湿潤剤、艶消し剤、着色剤（例えば、染料、顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤、レオロジー剤など、およびこれらの組み合わせからなる群から選択される化合物、から本質的になる組成物が記載される。
【図面の簡単な説明】
【００２９】
【図１】少なくとも環式基を含む官能性モノマーとエポキシアクリレート樹脂との様々な５０／５０ブレンドについての粘度（「ｃｐｓ」単位、ｃＰを意味する。）および破断伸び（％）のチャートを示す。
【図２】少なくとも環式基を含む官能性モノマーとウレタンアクリレート樹脂との様々な５０／５０ブレンドについての引張伸び（％単位）およびガラス転移温度（℃単位）のチャートを示す。
【図３】ウレタンアクリレート樹脂と混合された、少なくとも環式基を含む単官能性モノマーについての引裂強度（ｌｂｓ／ｉｎ単位）対希釈剤濃度のチャートを示す。
【図４】ウレタンアクリレート樹脂と混合された、少なくとも環式基を含む単官能性モノマーの靭性（ｆｔ−ｌｂｓ単位での破断エネルギー）対希釈剤濃度のチャートを示す。
【発明を実施するための形態】
【００３０】
本明細書に記載の硬化性組成物の実施形態は、粘度、靭性、引張強度および引張伸びなどの特性に関して有利な特性を有する。本明細書に記載の硬化性組成物の実施形態は、コーティング、接着剤、シーラント、インクおよびステレオリソグラフィ（例えば三次元印刷によって作製された三次元物品、歯科印象のような三次元印象）を含む広範な用途に実行可能である。
【００３１】
本明細書に記載される硬化性組成物の実施形態は：ａ）少なくとも１つの（メタ）アクリレートモノマーまたはオリゴマーおよびｂ）縮合された少なくとも３つの環を有する多環式部分を含む少なくとも１つの単官能性（メタ）アクリレートモノマーを含み得る。実施形態において、成分ａ）およびｂ）は、好ましくは互いに異なり、同じではない。
【００３２】
本明細書に記載の硬化性組成物の実施形態はまた、任意、ｃ）他の添加剤、例えば光開始剤、フリーラジカル開始剤、促進剤、単官能性および／または多官能性モノマー、湿潤剤、艶消し剤、着色剤（例えば染料、顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤、レオロジー剤などならびにこれらの組み合わせからなる群から選択される添加剤を含んでいてもよい。
【００３３】
−Ａ  （メタ）アクリレートモノマーまたはオリゴマー
実施形態において、前記ａ）少なくとも１つの（メタ）アクリレートモノマーまたはオリゴマーは、特に限定されず、そして多官能性モノマー（メタ）アクリレート、多官能性オリゴマー（メタ）アクリレート、単官能性モノマー（メタ）アクリレート、単官能性オリゴマー（メタ）アクリレートおよびこれらの組み合わせからなる群から選択されてもよい。実施形態において、少なくとも１つの（メタ）アクリレートモノマーまたはオリゴマーは、ウレタンアクリレートモノマーまたはオリゴマー、エポキシアクリレートモノマーまたはオリゴマー、ポリエステルモノマーまたはオリゴマー、およびこれらの組み合わせからなる群から選択されてもよい。
【００３４】
実施形態において、前記ａ）少なくとも１つの（メタ）アクリレートモノマーまたはオリゴマーは、組成物中に約９０重量％から約１０重量％、または約８０重量％から約２０重量％、または約７０重量％から約３０重量％、または約６０重量％から約４０重量％で存在してもよい。
【００３５】
実施形態において、前記ａ）少なくとも１つの（メタ）アクリレートオリゴマーは、（メタ）アクリレート中に、約１から約２の（メタ）アクリレート、または約１．１から約１．９の（メタ）アクリレート、または約１．２から約１．８の（メタ）アクリレート、または約１．３から約１．７の（メタ）アクリレート、または２未満の（メタ）アクリレートの平均官能基数を有する。一部の場合には、末端（メタ）アクリロイル基に関する平均官能基数は、全体の官能価の２に対する補数がＯＨ基平均官能価に対応することを意味する。
【００３６】
−Ｂ  少なくとも１つの環式基を有する単官能性（メタ）アクリレートモノマー
実施形態において、前記ｂ）少なくとも１つの単官能性（メタ）アクリレートモノマーは、縮合される少なくとも３つの環を有する多環式部分を含み；そしてトリシクロデカンメタノールのモノメタクリレート、トリシクロデカンジメタノールのモノメタクリレート、ジシクロペンタジエニルのモノメタクリレートおよびこれらの組み合わせからなる群から選択されてもよい。実施形態において、前記ｂ）少なくとも１つの単官能性（メタ）アクリレートモノマーは、トリシクロ−［３，２，１，０］−デカン、トリシクロデシル基、ジシクロペンタジエニル基またはこの誘導体を含む。
【００３７】
実施形態において、前記ｂ）少なくとも１つの単官能性（メタ）アクリレートモノマーは、２または３つ以上のモノマーを含んでいてもよい。実施形態において、前記ｂ）少なくとも１つの単官能性（メタ）アクリレートモノマーは、ＴＣＤＭＡを唯一の成分として含み、またはＴＣＤＭＡは、任意に、３，３，５−トリメチルシクロヘキサノールアクリレート（ＴＭＣＨＡ）、ｔｅｒｔ-ブチルシクロヘキサノールアクリレート（ＴＢＣＨＡ）、イソボルニルアクリレート（ＩＢＯＡ）、トリシクロデカンジメタノールジアクリレート（ＴＣＤＭＤＡ）、２−フェノキシエチルアクリレート（２−ＰＥＡ）、環式トリメチロールプロパンホルマールアクリレート（ＣＴＦＡ）、トリメチロールプロパントリアクリレート（ＴＭＰＴＡ）、ペンタエリスリトールトリアクリレート（ＰＥＴＡ）、トリアリルイソシアヌレートトリアクリレート（ＴＡＩＣＴＡ）、２−（２−エトキシエトキシ）エチルアクリレート（ＥＯＥＯＥＡ）、イソデシルアクリレート（ＩＤＡ）、ポリ（エチレングリコール）ジアクリレート（ＰＥＧＤＡ）などならびにこれらの組み合わせからなる群から選択される少なくとも１つの他の単官能性モノマーと組み合わせられてもよい。追加の官能性モノマーは、ＴＣＤＭＡと約１０：１から約１：１０の範囲の比で組み合わせてもよい。
【００３８】
実施形態において、前記ｂ）少なくとも１つの単官能性（メタ）アクリレートモノマーは、組成物中に約９０重量％から約１０重量％、または約８０重量％から約２０重量％、または約７０重量％から約３０重量％、または約６０重量％から約４０重量％で存在してもよい。
【００３９】
−Ｃ  他の添加剤
実施形態において、本明細書に記載の組成物は、任意、他の添加剤、例えば光開始剤、フリーラジカル開始剤、促進剤、単官能性および／または多官能性モノマー、湿潤剤、艶消し剤、着色剤（例えば染料、顔料）、接着促進剤、充填剤、レオロジー調整剤、チキソトロピー剤、可塑剤、ＵＶ吸収剤、ＵＶ安定剤、分散剤、酸化防止剤、帯電防止剤、潤滑剤、乳白剤、消泡剤、レオロジー剤などならびにこれらの組み合わせからなる群から選択される添加剤を含んでいてもよい。
【００４０】
実施形態において、本明細書に記載の組成物は、ｄ）少なくとも７個の炭素原子、または少なくとも１０個の炭素原子の二環式基を有する少なくとも１つの（メタ）アクリル化モノマーをさらに含む。実施形態において、少なくとも７個の炭素原子、または少なくとも１０個の炭素原子の二環式基を有する少なくとも１つの（メタ）アクリレートモノマーは、トリシクロデカンジメタノールジアクリレート（「ＴＣＤＭＤＡ」）を含んでいてもよい。少なくとも７個の炭素原子、または少なくとも１０個の炭素原子の二環式基を有する少なくとも１つの（メタ）アクリル化モノマーは、組成物中に、約１重量％から約５０重量％、または約２重量％から約３５重量％、または約３重量％から約２５重量％、または約４重量％から約１５重量％、または約５重量％から約１０重量％で存在してもよい。
【００４１】
実施形態において、任意に、十分な量の開始剤系を本明細書に記載の組成物に含んでいてもよい。開始剤系は、開始剤系を含む組成物を放射エネルギーで硬化させ、電子ビームエネルギーで硬化させ、および／または化学的に硬化させることができる成分を含んでいてもよい。実施形態において、組成物は開始剤系を含む。
【００４２】
実施形態において、少なくとも１つの光開始剤を含む開始剤系の十分な量が、組成物を放射エネルギーで硬化可能にするために、本明細書に記載の組成物に任意に含まれていてもよい。好ましくは、組成物は、約０．１重量％から約２０重量％、好ましくは約５重量％から約１５重量％の開始剤系を含んでいてもよい。本明細書に記載の組成物に使用するのに適した光開始剤は、α−ヒドロキシケトン、フェニルグリオキシレート、ベンジルジメチルケタール、α−アミノケトン、モノアシルホスフィン、ビスアシルホスフィン、ホスフィンオキシド、メタロセンおよびこれらの組み合わせからなる群から選択される化合物を含んでいてもよい。実施形態において、前記少なくとも１つの光開始剤は、１−ヒドロキシ−シクロヘキシル−フェニル−ケトンであってもよい。
【００４３】
実施形態において、本明細書に記載の組成物は、いかなる開始剤も含まず、電子ビームエネルギーで硬化可能である。
【００４４】
実施形態において、組成物を化学的に硬化させるために、少なくとも１つのフリーラジカル開始剤および／または促進剤を含む開始剤系の十分な量を本明細書に記載の組成物に任意に含めてもよい。好ましくは、組成物は、約０．１重量％から約２０重量％、好ましくは約５重量％から約１５重量％の開始剤系を含んでいてもよい。本明細書に記載の組成物に使用するのに適したフリーラジカル開始剤には、過酸化物および過酸化水素が含まれてもよく、適切な促進剤には、第３級アミンまたは金属塩に基づく他の還元剤が含まれてもよく、このような開始剤の使用は、化学物質への暴露による硬化（ｃｕｒｅ  ｏｒ  ｃｕｒｉｎｇ）または化学的硬化（ｃｕｒｅ  ｏｒ  ｃｕｒｉｎｇ）として定義されてもよい。このような化学的硬化は、促進剤を使用する場合には、より低い温度でも起こり得る。
【００４５】
図１は、少なくとも環式基を含む官能性モノマーとエポキシアクリレート樹脂との様々な５０重量％／５０重量％ブレンドについての粘度（「ｃｐｓ」単位）および破断伸び（％）のチャートを示す。種々の官能性モノマーは、ＳＲ４２０（例えば、３，３，５−トリメチルシクロヘキサノールアクリレート（ＴＭＣＨＡ））、ＳＲ２１７（例えば、ｔｅｒｔ-ブチルシクロヘキサノールアクリレート（ＴＢＣＨＡ））、ＳＲ５０６Ａ（例えば、イソボルニルアクリレート（ＩＢＯＡ））、ＮＴＸ１３１９３（例えば本発明に従うＴＣＤＭＡ）およびＳＲ８３３Ｓ（例えば、トリシクロデカンジメタノールジアクリレート−ＴＣＤＭＤＡ）である。これらのモノマーのうち、ＳＲ８３３Ｓのみが二官能性であり、他は単官能性である。図１では、粘度は、粘度に対応するデータに列挙されている。図１からわかるように、５０重量％／５０重量％のエポキシアクリレート樹脂とＮＴＸ１３１９３とのブレンドは、粘度と破断伸びとの最高の組み合わせを提供する。
【００４６】
図２は、少なくとも環式基を含む官能性モノマーとウレタンアクリレート樹脂との様々な５０重量％／５０重量％ブレンドについての引張伸び（％単位）およびガラス転移温度（℃単位）のチャートを示す。種々の官能性モノマーは、ＳＲ３３９（例えば、３，３，５−トリメチルシクロヘキサノールアクリレート（ＴＭＣＨＡ））、ＳＲ５３１（例えば、環式トリメチロールプロパンホルマールアクリレート（ＣＴＦＡ））、ＳＲ２１７（例えば、２−フェノキシエチルアクリレート（２−ＰＥＡ））、ＳＲ５０６Ａ（例えば、イソボルニルアクリレート（ＩＢＯＡ））およびＮＴＸ１３１９３（例えば、ＴＣＤＭＡ）である。これらのモノマーはすべて単官能性である。図２では、ガラス転移温度は、ガラス転移温度に対応するデータに列挙されている。図２からわかるように、５０％／５０重量％のエポキシアクリレート樹脂とＮＴＸ１３１９３とのブレンドは、引張伸びとガラス転移温度との最高の組み合わせを提供する。
【００４７】
図３は、同じウレタンアクリレート樹脂と混合した、モノマーＳＲ５０６Ａ（例えば、イソボルニルアクリレート（ＩＢＯＡ））、ＳＲ３３９（例えば、３，３，５−トリメチルシクロヘキサノールアクリレート（ＴＭＣＨＡ））およびＮＴＸ１３１９３（例えば、ＴＣＤＭＡ）についての引裂強度（ｌｂｓ／ｉｎ単位）対希釈剤（モノマー）濃度のチャートを示す。モノマー（希釈剤）の３つすべてが単官能性である。図３では、データは３つのグループにグループ分けられ、ＳＲ５０６Ａは左側に報告され、ＳＲ３３９は中央に報告され、ＮＴＸ１３１９３は右側に報告されている。図３からわかるように、ＮＴＸ１３１９３について引裂強度は希釈剤濃度に応じて増加するが、ＳＲ５０６およびＳＲ３３９の引裂強度は希釈剤濃度に応じて減少する。
【００４８】
図４は、同じウレタンアクリレート樹脂と混合した、モノマーＳＲ５０６Ａ（例えば、イソボルニルアクリレート（ＩＢＯＡ））およびＮＴＸ１３１９３（例えば、ＴＣＤＭＡ）についての靭性（ｆｔ−ｌｂｓ単位の破断エネルギー）対希釈剤（モノマー）濃度のチャートを示す。これらのモノマーはいずれも単官能性である。図４では、データは２つのグループにグループ化され、左側にＳＲ５０６Ａ、右側にＮＴＸ１３１９３が報告されている。図４からわかるように、ＮＴＸ１３１９３の靭性は、希釈剤濃度の関数としてのＳＲ５０６Ａの場合よりも、希釈剤（モノマー）濃度の関数として高い。
【００４９】
実施形態において、本明細書に記載の組成物は、硬化時に組成物の引張伸び特性を犠牲にすることなく高いガラス転移温度Ｔｇを付与し、一旦硬化したら他の類似材料よりも粘度低下を高め得る。本明細書に記載の組成物は、硬化時に少なくとも約７０℃、または硬化時に少なくとも約８０℃のＴｇを有していてもよい。ＴｇはＤＳＣを使用して決定され、ここでは材料の熱容量のシフトがガラス状態からアモルファス状態になるときに識別される。試料を−１００℃で平衡にし、次いで１０℃／分の上昇速度で２００℃まで加熱した。値は、得られた熱流量対温度プロットの変曲点で得られたものであった。本明細書に記載の組成物はまた、引張強度を増大させることができ、拡張により、硬化時の引裂に対する抵抗性が増大し得る。本明細書に記載の組成物はまた、硬化したときに臭いが少ないか、または臭いが全くないことがある。
【００５０】
実施形態において、組成物は、周囲温度で、４０００ｃＰ（ｍＰａ．ｓ）未満、または３５００ｃＰ（ｍＰａ．ｓ）未満、または３０００ｃＰ（ｍＰａ．ｓ）未満または２５００ｃＰ（ｍＰａ．ｓ）未満の粘度（実施例の導入部分で定義されるような決定方法）を有する液体である。組成物は、約５００ｃＰ（ｍＰａ．ｓ）から約４０００ｃＰ（ｍＰａ．ｓ）、または約１０００ｃＰ（ｍＰａ．ｓ）から約３０００ｃＰ（ｍＰａ．ｓ）または約１５００ｃＰ（ｍＰａ．ｓ）から約２５００ｃＰ（ｍＰａ．ｓ）の粘度を有していてもよい。
【００５１】
コーティング、接着剤、シーラント、インク、特にインクジェット印刷用またはマルチジェット印刷用のインク、ステレオリソグラフィ、三次元物品または三次元印象、特にボトムアップまたはトップダウンの３Ｄ印刷のための印象、デジタル印刷および付加製造における、上記で定義されたような本発明による硬化性組成物の使用も本発明の主題である。
【００５２】
より詳細には、この使用は、ボトムアップまたはトップダウン３Ｄ印刷のための三次元印象における、またはステレオリソグラフィにおける、またはインクジェット印刷用またはマルチジェット印刷用のインクにおける、またはデジタル印刷における（使用）ものである。
【００５３】
コーティング、フィルム、シーラントおよび接着剤
このような粘度の特徴は、コーティング、フィルム、シーラントおよび接着剤としての用途のために、例えば基材上に本明細書に記載の組成物の展延を容易にする。組成物は、例えば噴霧、ナイフコーティング、ローラコーティング、キャスティング、ドラムコーティング、浸漬など、およびこれらの組み合わせによって、いずれかの既知の従来の方法で付与されてもよい。転写方法を使用した間接付与が使用されてもよい。基材は、それぞれ金属基材またはプラスチック基材のような、高表面エネルギー基材または低表面エネルギー基材のような商業的に関連する基材のいずれであってもよい。基材は、ステンレス鋼、紙、厚紙、ガラス、ポリオレフィン、複合材および木材を含んでいてもよい。
【００５４】
実施形態では、本明細書に記載の組成物を付与する方法は、組成物を例えば基材上にコーティングし、組成物を硬化させることを含んでいてもよい。コーティングは、周囲温度または周囲温度に近い温度、例えば１０から３５℃の範囲で行われてもよい。付与されると、組成物は硬化され得る。硬化技術は特に限定されず、組成物を重合促進剤に暴露する技術を含んでいてもよい。このような技術は、可視光線、ＵＶ線、およびＬＥＤ放射線のような放射エネルギーへの暴露、または電子ビーム放射線への暴露、または化学物質への暴露を含んでいてもよい。
【００５５】
実施形態では、本明細書に記載の組成物の層が、例えば基材に付与されると、この層は、ａ）少なくとも１つの（メタ）アクリレートモノマーまたはオリゴマーおよびｂ）付与された組成物を硬化させるための少なくとも１つの環式基を含む少なくとも１つの単官能性（メタ）アクリレートモノマーの架橋を引き起こすのに効果的な時間、放射エネルギー（例えば、ＵＶ光、可視光および／またはＬＥＤ光）または電子ビームエネルギーまたは化学物質に曝されてもよい。所望の程度の硬化を達成するために、強度および／または波長を所望に応じて調節してもよい。暴露時間は、組成物を実行可能な物品に硬化させるのに有効な時間であれば特に限定されない。十分な架橋を引き起こすためのエネルギーへの暴露の時間枠は、特に限定されず、少なくとも約２分、または少なくとも約５分、または少なくとも約１０分、または少なくとも約１５分、または少なくとも約２０分であってもよい。
【００５６】
インクおよびステレオリソグラフィ
本明細書に記載された組成物は、インクとして、およびステレオリソグラフィ用途において使用するのに適している。本明細書に記載の組成物は、三次元印刷用途においてインクとして使用されてもよい。例えば、本明細書に記載された組成物は、三次元印刷機の適切な容器に配置されてもよく、三次元物品を形成するために三次元印刷方法で使用され得る。本明細書に記載の組成物で三次元印刷を行った後、得られた三次元物品は、本明細書に記載の硬化技術を用いて硬化させてもよい。
【００５７】
三次元印象
本明細書に記載の組成物は、三次元印象における使用に適している。例えば、本明細書に記載される組成物は、モールド内に配置され、三次元印象を形成するために使用されてもよい。三次元印象におけるこのような用途の１つは、歯科印象にある。本明細書に記載される組成物は、歯科印象をとるためのモールド内に配置されてもよい。印象が作成された後、本明細書に記載の硬化技術を用いて物品を硬化させてもよい。
【実施例】
【００５８】
本明細書に記載の組成物を使用する実施例は、粘度、引張強度、引張伸びおよびヤング率に関連する特性を報告する。実施例について報告された特性は、多くの既知の技術を用いて決定された。粘度は、５０ｒｐｍで＃２７スピンドルを有するブルックフィールド粘度計（２５℃）を用いて決定された。引張測定は、ＡＳＴＭ  Ｄ６３８に従って決定された。実施例の組成物をシートにキャストし、タイプＩＶ型ドッグボーン試験片を打ち抜いた。試験片を、試験前に５０％ＲＨおよび７０°Ｆ（２１．１℃）で少なくとも２４時間平衡にした。引張強度については、破断前の試料に対する最大応力が観察された。引張伸びについては、破断点での歪みが観察された。ヤング率については、１％ひずみでの応力ひずみ曲線の傾きが観察された。
【００５９】
［実施例１］
実施例１の成分およびこれらの割合（重量％単位）を、粘度、引張強度、引張伸びおよびヤング率に関連する対応する特性と共に下記の表１に示す。
【００６０】
【表１】
2018529789.tif 000002
【００６１】
［実施例２］
実施例２の成分およびこれらの割合（重量％）を、粘度、引張強度、引張伸びおよびヤング率に関連する対応する特性と共に下記の表２に示す。
【００６２】
【表２】
2018529789.tif 000003
【００６３】
［実施例３］
実施例３の成分およびこれらの割合（重量％）を、粘度、引張強度、引張伸びおよびヤング率に関連する対応する特性と共に下記の表３に示す。
【００６４】
【表３】
2018529789.tif 000004
【００６５】
みてわかるように、実施例１から３は、粘度、引張強度、引張伸びおよびヤング率に関して良好な特性を示すフィルムを製造した。粘度は、約１３５０ｃＰ（ｍＰａ．ｓ）から約２４００ｃＰ（ｍＰａ．ｓ）の範囲であった。引張強度は、約４８００ｐｓｉ（３３．１０ＭＰａ）から約６１００ｐｓｉ（４２．０６ＭＰａ）の範囲であった。引張伸びは、約６％から約３０％の範囲であった。ヤング率は、約６５ｐｓｉ（０４４８ＭＰａ）から約１３０ｐｓｉ（０．８９６ＭＰａ）の範囲であった。
【００６６】
図１から４において試験された参照番号ＮＴＸ１３１９３の製品は、実施例３に開示されているもののような本発明による製品である。
【００６７】
本明細書において、「約」という用語が数値と関連して使用される場合には、関連する数値は、記載された数値の周りの±１０％の公差を含むことが意図される。さらに、本明細書中のパーセンテージを参照する場合、これらパーセンテージは重量、即ち重量パーセンテージに基づくことが意図される。
【００６８】
ここで、新規で、改良された自明ではない組成物が、当業者によって理解されるように十分な特殊性をもって本明細書に記載されていることは明らかである。さらに、本明細書に開示された実施形態の趣旨および範囲から実質的に逸脱しない組成物の特徴について、変更、変形、置換および等価物が存在することは、当業者には明らかである。従って、添付の特許請求の範囲によって定義される本発明の趣旨および範囲内に入るこのような変更、変形、置換および等価物のすべてが、添付の特許請求の範囲に包含されることは明確に意図される。
【図１】
2018529789.tif 000005
【図２】
2018529789.tif 000006
【図３】
2018529789.tif 000007
【図４】
2018529789.tif 000008
【国際調査報告】
2018529789.tif 000009
2018529789.tif 000010